(57)【特許請求の範囲】
【請求項１】
石英粉よりも導電性の高い不純物粒子(導電性不純物粒子と云う)を含む石英粉に、高電圧を加えてコロナ放電および静電誘導下に導電性不純物粒子を静電選別によって分離する石英粉の精製方法において、石英粉の吸着水分を３ppm以上〜８０ppmに調整し、１５,０００〜３０,０００Ｖの高電圧を印加して静電選別を行うことによって導電性不純物量を１００ppm以下に低減することを特徴とする石英粉の精製方法。
【請求項２】
導電性不純物粒子を含む石英粉を、相対湿度５０％以上〜１００％未満の雰囲気下で静電選別する請求項１の石英粉の精製方法。
【請求項３】
石英ルツボ製造用モールドから回収した石英粉を請求項１または請求項２に記載する方法によって精製して導電性不純物量を１００ppm以下に低減し、さらにこの石英粉を酸洗浄して石英ルツボ用原料として再利用する方法。
【発明の詳細な説明】
【０００１】
【発明の属する技術分野】
本発明は、静電・コロナ放電併用の静電選別によって導電性不純物を石英粉から分離除去する精製方法、およびこの静電分離によって精製した石英粉、およびこの精製した石英粉によって製造した石英ルツボに関する。本石英ルツボはシリコン単結晶引き上げ用石英ルツボとして好適である。
【０００２】
【従来の技術】
シリコン単結晶引き上げ用石英ルツボは、一般に原料の石英粉をモールドに充填して成形した後にアーク溶融し、ガラス化して製造される。このとき、ガラスルツボをモールドから脱型しやすくするため、ルツボの外周表面部分の石英粉はガラス化せずに未溶融ないし半溶融の状態に保っている。このためモールド表面にはこの未溶融石英粉が残るので、これを回収してルツボ原料として再利用することが考えられるが、この石英粉にはモールド材料のカーボン屑粉やアーク装置から飛散した鉄、銅、ステンレス等の金属粉が混入しており、カーボンは気泡発生の原因となり、金属類は黒異物の原因となるので、これらの不純物を除去しなければ回収した石英粉をルツボ原料として再利用することができない。
【０００３】
【発明の解決課題】
本発明は、カーボン屑粉や金属粉等が混入した石英粉について従来の上記課題を解決したものであり、石英粉からこれらの不純物を効果的に分離する精製方法および精製した石英粉、精製石英粉によって製造した石英ルツボに関するものである。
【０００４】
【課題を解決するための手段】
本発明によれば、以下の構成からなる石英粉の精製方法、精製した石英粉の再利用方法、が提供される。
（１）石英粉よりも導電性の高い不純物粒子(導電性不純物粒子と云う)を含む石英粉に、高電圧を加えてコロナ放電および静電誘導下に導電性不純物粒子を静電選別によって分離する石英粉の精製方法において、石英粉の吸着水分を３ppm以上〜８０ppmに調整し、１５,０００〜３０,０００Ｖの高電圧を印加して静電選別を行うことによって導電性不純物量を１００ppm以下に低減することを特徴とする石英粉の精製方法。
（２）導電性不純物粒子を含む石英粉を、相対湿度５０％以上〜１００％未満の雰囲気下で静電選別する上記(１)の石英粉の精製方法。
（３）石英ルツボ製造用モールドから回収した石英粉を上記(１)または上記(２)に記載する方法によって精製して導電性不純物量を１００ppm以下に低減し、さらにこの石英粉を酸洗浄して石英ルツボ用原料として再利用する方法。
【０００５】
本発明の精製方法によれば石英粉に混在した導電性の不純物粒子を効果的に分離し除去することができるので、石英ルツボ製造用モールドから回収した石英粉をこの方法によって精製し、再利用することができる。具体的には、石英粉に混在するカーボンや金属粉等の導電性不純物を１００ppm以下に低減することができ、好ましくは、これをさらに酸洗浄し、石英ルツボ用原料として使用できる水準に精製することができる。
【０００６】
【発明の実施の形態】
以下、本発明を実施形態に基づいて具体的に説明する。
本発明の精製方法は、石英粉より導電性の高い不純物粒子(導電性不純物粒子)を含む石英粉に高電圧を加え、コロナ放電下で静電選別することによって石英粉から導電性不純物粒子を分離することを特徴とする石英粉の精製方法である。
【０００７】
本発明に用いる石英粉は天然石英粉でも良く、合成石英粉でも良い。石英粉に含まれる導電性不純物粒子とは石英粉よりも導電性が高い粉末ないし微粒子であり、例えば、カーボン粒子や鉄、銅、ステンレスなどの金属微粒子である。なお、本発明において石英粉および導電性不純物粒子の大きさは限定されない。
【０００８】
上記導電性不純物粒子を含む石英粉に高電圧を加え、静電・コロナ放電併用によって静電選別を行う。具体的には、例えば、接地電極とこれに対面して配設した静電電極および放電電極とに高電圧を加えて静電場およびコロナ放電場を形成し、ここに不純物粒子を含有する石英粉を導入する。一般に、接地電極を正極とし、静電電極および放電電極を負極にすると、石英粉より導電性の高い不純物粒子は正極に帯電して接地電極に反発し、静電電極側に引き寄せられ、一方、石英粉は接地電極側に引き寄せられるので、石英粉と導電性不純物粒子とを分離することができる。上記静電選別を実施する装置としては、例えば、一般に使用されるドラム型静電選別機などを用いることができる。なおドラム型に限らない。
【０００９】
本発明の静電・コロナ放電選別は湿潤化下で行うのが好ましい。具体的には、例えば、導電性不純物粒子を含む石英粉の吸着水分を３ppm以上に調整し、あるいは相対湿度５０％以上の雰囲気下で静電コロナ放電選別を行うのが好ましい。
【００１０】
一般に静電選別は、導電体と不良電体の導電率の差をできるだけ大きくしたほうが良く、そのため湿度を極力低減し、吸着水分を含まない状態で行うのが好ましいとされている。湿気雰囲気下では不良導体に湿分が付着して導電性を有するようになるため通常は分離効果が低下する。しかし、石英粉の場合には低湿度雰囲気下で静電選別を行うと、給鉱時に粉末どうしの摩擦によって石英粉が正負両極に帯電してしまうため、かえって分離効果が低下する。例えば、石英粉の吸着水分量が３ppm未満では静電選別による分離効果が低下する。従って、石英粉が３ppm以上の水分量を有する状態に調整して静電コロナ放電選別を行うのが好ましい。石英粉の吸着水分量を３ppm以上に調整するには、−５〜５０℃の温度下で石英粉を相対湿度５０％以上、好ましくは７０％以上の雰囲気下に保持すると良い。なお、石英粉を湿度１００％の雰囲気に放置しても吸着水分量が８０ppm未満であればこの状態でも静電選別を行うことができる。ただし、石英粉の吸着水分量が８０ppmより多いと石英粉の導電性が強くなり、分離効率が低下するので好ましくない。
【００１１】
静電選別を行うための印加電圧は１５,０００Ｖ以上〜３０,０００Ｖ以下が良く、１８,０００〜２８,０００Ｖが好ましい。印加電圧が１５,０００Ｖより低いと石英粉が帯電し難く静電分離できない。一方、印加電圧が３０,０００Ｖより高いと火花放電が生じ、制御不能になるので好ましくない。静電選別を行う際の石英粉の層厚は１mm未満が良く、０.３mm未満が好ましい。
【００１２】
以上の静電・コロナ放電併用の静電選別の後に、好ましくは石英粉を酸洗浄する。石英粉の表面はカーボン粉や金属粉によって汚染されているので、酸洗浄を行い、この汚染を除去する。使用する酸はフッ酸、フッ硝酸、王水などが良い。静電選別を行った石英粉を酸洗浄槽に導いて洗浄し、あるいは洗浄用の酸をシャワーして洗浄を行う。
【００１３】
以上の静電・コロナ放電併用の選別を行うことにより、導電性不純物量を１００ppm以下、好ましくは１０ppm以下に低減することができ、単結晶引き上げ用石英ルツボの原料として使用できる不純物水準の石英粉を得ることができる。
【００１４】
【実施例】
以下に本発明の実施例を示す。
〔実施例１〕
導電性不純物粒子（平均粒径０.１〜５mmカーボン粒子および金属粒子）が約１重量％混在した石英粉（平均粒径２００μm、比表面積０.２０m2/g）を室温２５℃の一定下に湿度調整して静電コロナ放電機に導入し、表１に示す湿度下および含有水分量下で２０,０００Ｖの電圧を印可して静電選別を行った。この結果を実施条件と共に表１に示した。この結果に示すように、静電選別時の湿度が４０％（石英粉の吸着水分量２.３ppm）の乾燥下の例（No.１）では、静電選別の分離効果が４５％と低く、不純物量も１５０ppmであり他の例よりも多い。一方、静電選別時の湿度が５０％以上（石英粉の吸着水分量８.４ppm以上）の湿潤下の実施例（No.２〜７）では、分離した石英粉の収率が７８％以上であり、選別した石英粉の不純物量は１００ppm以下、好適な例（No.５〜７）では石英粉の分離収率９２％以上であって、不純物量６ppm以下であった。
【００１５】
〔実施例２〕
実施例１と同様の石英粉を用い、静電選別時の湿度８０％および含有水分量２３ppmに調整し、印加電圧を１３,０００〜３０,０００Ｖに変えて静電選別を行った。この結果を印加電圧と共に表２に示した。この結果に示すように、印加電圧が１５,０００〜３０,０００Ｖの範囲で約８０％以上、好ましくは約９０％以上の収率で石英粉を選別することができ、選別した石英粉の不純物量も１００ppm以下、好ましくは５ppm以下（No.24〜26）であった。
【００１６】
【表１】
0004000810.tif 000002
【００１７】
【表２】
0004000810.tif 000003
【００１８】
【発明の効果】
本発明の精製方法によれば、石英粉に混在する導電性不純物粒子を効果的に分離除去することができ、単結晶引き上げ用石英ルツボの原料として使用できる石英粉を得ることができる。また、本発明の精製方法は石英粉が湿分を含む状態で実施するのが好ましいので、石英粉を乾燥する必要がなく、石英粉以外の静電選別よりも実施しやすい。